(57)【特許請求の範囲】
【請求項１】
剥離基材と、
該剥離基材上に分散配置された所定の平面形状を有する複数の接着剤層、及び、該複数の接着剤層を覆い且つ該複数の接着剤層の周囲で前記剥離基材に接するように形成された粘着フィルムからなる、所定の形状を有する積層体と、
を備え、該粘着フィルムに対してプリカット加工を施し、該粘着フィルムの不要部分が剥離除去されると、前記剥離基材上に接着剤層と粘着フィルムとからなる複数の積層体が前記剥離基材の長尺方向に分散配置されるよう切断されるプリカット加工用接着シートであって、
前記接着剤層が、（Ａ）ポリエーテル系化合物、顔料、染料及び光吸収剤からなる群より選択される少なくとも一種の光透過率調整成分を含有し、
前記接着剤層の厚さが１５μｍ以下であり、
前記接着剤層の波長２００〜８００ｎｍの光線透過率が１０〜９０％であり、且つ、波長２００〜４００ｎｍの領域での分光透過率が８５％以下である、プリカット加工用接着シート。
【請求項２】
前記接着剤層が更に、（Ｂ）熱重合性成分と、（Ｃ）官能性モノマーを構成単位として含む重量平均分子量が１０万以上である高分子量成分と、を含有する、請求項１記載のプリカット加工用接着シート。
【請求項３】
前記（Ｃ）高分子量成分が、エポキシ基含有モノマー単位の含有量が０．５〜５０質量％であるグリシジル基含有（メタ）アクリル共重合体である、請求項２記載のプリカット加工用接着シート。
【請求項４】
前記ポリエーテル系化合物が、芳香族ポリエーテルイミド、芳香族ポリエーテルアミドイミド及び芳香族ポリエーテルアミドからなる群より選択される少なくとも一種である、請求項１〜３のいずれか一項に記載のプリカット加工用接着シート。
【請求項５】
前記接着剤層は、２５℃での貯蔵弾性率が１０〜１００００ＭＰａであり、且つ、２６０℃での硬化後の貯蔵弾性率が０．５〜１０００ＭＰａである、請求項１〜４のいずれか一項に記載のプリカット加工用接着シート。
【請求項６】
請求項１〜５のいずれか一項に記載のプリカット加工用接着シートの製造方法であって、
剥離基材上に接着剤層を積層する第１の積層工程と、
前記接着剤層の前記剥離基材に接する側と反対側の面から前記剥離基材に達するまで前記接着剤層に対して切り込みを入れ、切り込まれた外周部分の接着剤層を除去し、所定の平面形状を有する複数の接着剤層を形成する第１の切断工程と、
前記所定の平面形状を有する複数の接着剤層及び前記剥離基材を覆うように、粘着フィルムを積層する第２の積層工程と、
を含む、プリカット加工用接着シートの製造方法。
【請求項７】
剥離基材と、該剥離基材上に配置された所定の平面形状を有する接着剤層、及び、該接着剤層を覆い且つ該接着剤層の周囲で前記剥離基材に接するように形成された粘着フィルムからなる、所定の形状を有する複数の積層体と、を備え、前記剥離基材上に複数の前記積層体が前記剥離基材の長尺方向にプリカット加工により分散配置された接着シートの製造方法であって、
剥離基材上に接着剤層を積層する第１の積層工程と、
前記接着剤層の前記剥離基材に接する側と反対側の面から前記剥離基材に達するまで前記接着剤層に対して切り込みを入れ、切り込まれた外周部分の接着剤層を除去し、所定の平面形状を有する複数の接着剤層を形成する第１の切断工程と、
前記所定の平面形状を有する複数の接着剤層及び前記剥離基材を覆うように、粘着フィルムを積層する第２の積層工程と、
前記粘着フィルムの前記剥離基材側と反対側の面から前記剥離基材に達するまで前記粘着フィルムに対して切り込みを入れ、切り込まれた外周部分の粘着フィルムを除去し、前記所定の平面形状の接着剤層と、該接着剤層を覆い且つ該接着剤層の周囲で前記剥離基材に接する粘着フィルムとからなる、所定の形状を有する複数の積層体を形成する第２の切断工程と、
を含み、
前記接着剤層が、（Ａ）ポリエーテル系化合物、顔料、染料及び光吸収剤からなる群より選択される少なくとも一種の光透過率調整成分を含有し、
前記接着剤層の厚さが１５μｍ以下であり、
前記接着剤層の波長２００〜８００ｎｍの光線透過率が１０〜９０％であり、且つ、波長２００〜４００ｎｍの領域での分光透過率が８５％以下である、接着シートの製造方法。
【請求項８】
前記接着剤層が更に、（Ｂ）熱重合性成分と、（Ｃ）官能性モノマーを構成単位として含む重量平均分子量が１０万以上である高分子量成分と、を含有する、請求項７記載の接着シートの製造方法。
【請求項９】
前記（Ｃ）高分子量成分が、エポキシ基含有モノマー単位の含有量が０．５〜５０質量％であるグリシジル基含有（メタ）アクリル共重合体である、請求項８記載の接着シートの製造方法。
【請求項１０】
前記ポリエーテル系化合物が、芳香族ポリエーテルイミド、芳香族ポリエーテルアミドイミド及び芳香族ポリエーテルアミドからなる群より選択される少なくとも一種である、請求項７〜９のいずれか一項に記載の接着シートの製造方法。
【請求項１１】
前記接着剤層は、２５℃での貯蔵弾性率が１０〜１００００ＭＰａであり、且つ、２６０℃での硬化後の貯蔵弾性率が０．５〜１０００ＭＰａである、請求項７〜１０のいずれか一項に記載の接着シートの製造方法。
【請求項１２】
請求項７〜１１のいずれか一項に記載の接着シートの製造方法により前記接着シートを製造する工程と、
前記接着シートにおける前記積層体を前記剥離基材から剥離し、前記積層体を、前記接着剤層側の面から半導体ウェハに貼り付けて積層体付き半導体ウェハを得る貼り付け工程と、
前記積層体付き半導体ウェハを、少なくとも前記接着剤層と前記粘着フィルムとの界面まで切削部材で切削し、前記半導体ウェハを所定の大きさの半導体素子に切断するダイシング工程と、
前記粘着フィルムから前記半導体素子を前記接着剤層と共にピックアップし、接着剤層付き半導体素子を得るピックアップ工程と、
前記接着剤層付き半導体素子における前記半導体素子を、前記接着剤層を介して被着体に接着する接着工程と、
を含む半導体装置の製造方法。
【請求項１３】
前記被着体が、半導体素子搭載用の支持部材又は別の半導体素子である、請求項１２記載の半導体装置の製造方法。
【発明の詳細な説明】
【技術分野】
【０００１】
本発明は、接着シート及びその製造方法、並びに、半導体装置の製造方法及び半導体装置に関する。
【背景技術】
【０００２】
近年、モバイル関連機器の多機能化及び軽量小型化の要求が急速に高まりつつある。これに伴い、半導体素子の高密度実装に対するニーズは年々強まり、特に半導体素子を積層するスタックドマルチチップパッケージ（以下、「スタックドＭＣＰ」という）の開発がその中心を担っている。
【０００３】
スタックドＭＣＰの技術開発は、パッケージの小型化と多段積載という相反する目標の両立にある。そのため、特に半導体素子に使用されるシリコンウェハの厚さは薄膜化が急速に進み、ウェハ厚さ１００μｍ以下のものが積極的に使用、検討されている。また、多段積載は、パッケージ作製工程の複雑化を引き起こすため、パッケージ作製工程の簡素化、及び、多段積載によるワイヤーボンディングの熱履歴回数の増加に対応した作製プロセス、材料の提案が求められている。
【０００４】
このような状況の中、スタックドＭＣＰの接着部材としては、従来からペースト材料が用いられてきた。しかし、ペースト材料では、半導体素子の接着プロセスにおいて樹脂のはみ出しが生じたり、膜厚精度が低いといった問題がある。これらの問題は、ワイヤーボンディング時の不具合発生やペースト剤のボイド発生等の原因となるため、ペースト材料を用いた場合では、上述の要求に対処しきれなくなってきている。
【０００５】
こうした問題を改善するために、近年、ペースト材料に代えてフィルム状の接着剤が使用される傾向にある。フィルム状の接着剤はペースト材料と比較して、半導体素子の接着プロセスにおけるはみ出し量を少なく制御することが可能であり、且つ、フィルムの膜厚精度を高めて、膜厚のばらつきを小さくすることが可能であることから、特にスタックドＭＣＰへの適用が積極的に検討されている。
【０００６】
このフィルム状接着剤は、通常、接着剤層が剥離基材上に形成された構成を有しており、その代表的な使用方法の一つにウェハ裏面貼付け方式がある。ウェハ裏面貼り付け方式とは、半導体素子の作製に用いられるシリコンウェハの裏面にフィルム状接着剤を直接貼付ける方法である。この方法では、半導体ウェハに対するフィルム状接着剤の貼付けを行った後、剥離基材を除去し、接着剤層上にダイシングテープを貼り付ける。その後、ウェハリングに装着させて所望の半導体素子寸法にウェハを接着剤層ごと切削加工する。ダイシング後の半導体素子は裏面に同じ寸法に切り出された接着剤層を有する構造となっており、この接着剤層付きの半導体素子をピックアップして搭載されるべき基板に熱圧着等の方法で貼り付ける。
【０００７】
この裏面貼付け方式に用いられるダイシングテープは、通常、粘着剤層が基材フィルム上に形成された構成を有しており、感圧型ダイシングテープとＵＶ型ダイシングテープとの２種類に大別される。ダイシングテープに要求される機能としては、ダイシング時には、ウェハ切断に伴う負荷によって半導体素子が飛散しない十分な粘着力が求められ、ダイシングした各半導体素子をピックアップする際には、各素子への粘着剤残りが無く、接着剤層付きの半導体素子がダイボンダー設備で容易にピックアップできることが求められる。
【０００８】
また、パッケージ作製工程の短縮化の要望から、更にプロセス改善の要求が高まっている。従来のウェハ裏面貼付け方式では、ウェハへフィルム状接着剤を貼付けた後、ダイシングテープを貼付けるという２つの工程が必要であったことから、このプロセスを簡略化するために、フィルム状接着剤とダイシングテープとの両方の機能を併せ持つ接着シート（ダイボンドダイシングシート）が開発されている。この接着シートとしては、フィルム状接着剤とダイシングテープとを貼り合わせた構造を持つ積層タイプ（例えば、特許文献１〜３参照）や、一つの樹脂層で粘着剤層と接着剤層との両方の機能を兼ね備えた単層タイプ（例えば、特許文献４参照）がある。
【０００９】
また、このような接着シートを、半導体素子を構成するウェハの形状にあらかじめ加工しておく方法（いわゆるプリカット加工）が知られている（例えば特許文献５及び６参照）。かかるプリカット加工は、使用されるウェハの形状に合わせて樹脂層を打ち抜き、ウェハを貼り付ける部分以外の樹脂層を剥離しておく方法である。
【００１０】
かかるプリカット加工を施す場合、積層タイプの接着シートは一般的に、フィルム状接着剤において接着剤層をウェハ形状に合わせてプリカット加工し、それとダイシングテープとを貼り合わせた後、このダイシングテープに対してウェハリング形状に合わせたプリカット加工を施すことによって作製される。また、単層タイプの接着シートは一般的に、剥離基材上に接着剤層と粘着剤層の両方の機能を有する樹脂層（以下、「粘接着層」という）を形成し、この粘接着層に対してプリカット加工を行い、樹脂層の不要部分を除去した後に基材フィルムと貼り合わせる等の方法により作製される。
【先行技術文献】
【特許文献】
【００１１】
【特許文献１】特許第３３４８９２３号公報
【特許文献２】特開平１０−３３５２７１号公報
【特許文献３】特許第２６７８６５５号公報
【特許文献４】特公平７−１５０８７号公報
【特許文献５】実公平６−１８３８３号公報
【特許文献６】登録実用新案３０２１６４５号公報
【発明の概要】
【発明が解決しようとする課題】
【００１２】
上述した積層タイプの接着シートを作製する場合のプリカット加工において、ダイシングテープにプリカット加工を施す際には、接着剤層の端部をセンサ等で位置認識し、接着剤層とダイシングテープの貼り付け位置にずれを生じさせない機構が広く採用されている。一方で、接着剤層の薄膜化が進んでおり、接着剤層の位置認識の際、センサの誤作動が発生し、ダイシングテープのプリカット加工で接着剤層とダイシングテープの位置がずれてしまうという問題がある。
【００１３】
本発明は、上記従来技術の有する課題に鑑みてなされたものであり、ダイシングテープのプリカット加工時にセンサによる接着剤層の位置認識を容易とすることが可能であり、接着剤層とダイシングテープの位置ずれを抑制可能な接着シート及びその製造方法、並びに、上記接着シートを用いた半導体装置の製造方法及び半導体装置を提供することを目的とする。
【課題を解決するための手段】
【００１４】
上記目的を達成するために、本発明は、剥離基材と、該剥離基材上に配置された所定の平面形状を有する接着剤層、及び、該接着剤層を覆い且つ該接着剤層の周囲で上記剥離基材に接するように形成された粘着フィルムからなる、所定の形状を有する積層体と、を備え、上記剥離基材上に複数の上記積層体が上記剥離基材の長尺方向にプリカット加工により分散配置された接着シートであって、上記接着剤層が、（Ａ）ポリエーテル系化合物、顔料、染料及び光吸収剤からなる群より選択される少なくとも一種の光透過率調整成分を含有し、上記接着剤層の厚さが１５μｍ以下であり、上記接着剤層の波長２００〜８００ｎｍの光線透過率が１０〜９０％であり、且つ、波長２００〜４００ｎｍの領域での分光透過率が８５％以下である、接着シートを提供する。
【００１５】
かかる接着シートは、接着剤層の端部を検出するセンサから発光される光線の透過率を低下させ、接着剤層の端部の位置認識を容易とすることが可能である。そのため、接着剤層を薄膜化した場合であっても、ダイシングテープである粘着フィルムのプリカット加工の際に接着剤層の位置認識でのセンサの誤作動が防止され、接着剤層と粘着フィルムの位置ずれが十分に抑制される。
【００１６】
また、本発明の接着シートにおいて、上記接着剤層は、（Ａ）ポリエーテル系化合物、顔料、染料及び光吸収剤からなる群より選択される少なくとも一種の光透過率調整成分と、（Ｂ）熱重合性成分と、（Ｃ）官能性モノマーを構成単位として含む重量平均分子量が１０万以上である高分子量成分と、を含有することが好ましい。これにより、粘着フィルムのプリカット加工の際に接着剤層の位置認識でのセンサの誤作動がより十分に防止されるとともに、接着剤層は優れた接着強度が得られる。
【００１７】
また、本発明の接着シートにおいて、上記ポリエーテル系化合物は、芳香族ポリエーテルイミド、芳香族ポリエーテルアミドイミド及び芳香族ポリエーテルアミドからなる群より選択される少なくとも一種であることが好ましい。これにより、接着剤層の接着強度をより向上させることができる。
【００１８】
また、本発明の接着シートにおいて、上記（Ｃ）高分子量成分は、エポキシ基含有モノマー単位の含有量が０．５〜５０質量％であるグリシジル基含有（メタ）アクリル共重合体であることが好ましい。これにより、接着剤層の接着強度をより向上させることができる。
【００１９】
また、本発明の接着シートにおいて、上記接着剤層は、２５℃での貯蔵弾性率が１０〜１００００ＭＰａであり、且つ、２６０℃での硬化後の貯蔵弾性率が０．５〜１０００ＭＰａであることが好ましい。これにより、プリカットの加工性が十分に確保されるとともに、該接着シートを用いて作製された半導体装置の信頼性を良好なものとすることができる。
【００２０】
更に、本発明の接着シートにおいて、上記接着剤層の厚さが１５μｍ以下であることが好ましい。本発明の接着シートによれば、接着剤層の厚さを１５μｍ以下に薄膜化した場合であっても、粘着フィルムのプリカット加工の際に接着剤層の位置認識でのセンサの誤作動が防止され、接着剤層と粘着フィルムの位置ずれが十分に抑制される。
【００２１】
本発明はまた、上記本発明の接着シートの製造方法であって、剥離基材上に接着剤層を積層する第１の積層工程と、上記接着剤層の上記剥離基材に接する側と反対側の面から上記剥離基材に達するまで上記接着剤層に対して切り込みを入れ、切り込まれた外周部分の接着剤層を除去し、所定の平面形状を有する接着剤層を形成する第１の切断工程と、上記所定の平面形状を有する接着剤層及び上記剥離基材を覆うように、粘着フィルムを積層する第２の積層工程と、上記粘着フィルムの上記剥離基材側と反対側の面から上記剥離基材に達するまで上記粘着フィルムに対して切り込みを入れ、切り込まれた外周部分の粘着フィルムを除去し、上記所定の平面形状の接着剤層と、該接着剤層を覆い且つ該接着剤層の周囲で上記剥離基材に接する粘着フィルムとからなる、所定の形状を有する積層体を形成する第２の切断工程と、を含む接着シートの製造方法を提供する。
【００２２】
かかる接着シートの製造方法によれば、第２の切断工程において、接着剤層の端部を検出するセンサから発光される光線の透過率を低下させ、接着剤層の端部の位置認識を容易とすることが可能である。そのため、接着剤層を薄膜化した場合であっても、ダイシングテープである粘着フィルムのプリカット加工の際に接着剤層の位置認識でのセンサの誤作動が防止され、接着剤層と粘着フィルムの位置ずれが十分に抑制された接着シートを得ることができる。
【００２３】
本発明はまた、上記本発明の接着シートにおける上記積層体を上記剥離基材から剥離し、上記積層体を、上記接着剤層側の面から半導体ウェハに貼り付けて積層体付き半導体ウェハを得る貼り付け工程と、上記積層体付き半導体ウェハを、少なくとも上記接着剤層と上記粘着フィルムとの界面まで切削部材で切削し、上記半導体ウェハを所定の大きさの半導体素子に切断するダイシング工程と、上記粘着フィルムから上記半導体素子を上記接着剤層と共にピックアップし、接着剤層付き半導体素子を得るピックアップ工程と、上記接着剤層付き半導体素子における上記半導体素子を、上記接着剤層を介して被着体に接着する接着工程と、を含む半導体装置の製造方法を提供する。ここで、上記被着体は、半導体素子搭載用の支持部材又は別の半導体素子であることが好ましい。
【００２４】
本発明は更に、上記本発明の半導体装置の製造方法により製造された半導体装置を提供する。
【発明の効果】
【００２５】
本発明によれば、ダイシングテープのプリカット加工時にセンサによる接着剤層の位置認識を容易とすることが可能であり、接着剤層とダイシングテープの位置ずれを抑制可能な接着シート及びその製造方法、並びに、上記接着シートを用いた半導体装置の製造方法及び半導体装置を提供することができる。
【図面の簡単な説明】
【００２６】
【図１】本発明の接着シートの好適な一実施形態を示す平面図である。
【図２】図１に示す接着シートを図１のＸ−Ｘ’線に沿って切断した場合の断面図である。
【図３】（ａ）〜（ｄ）は、本発明の接着シートの製造方法の好適な一実施形態を示す一連の工程図である。
【図４】（ｅ）〜（ｈ）は、本発明の接着シートの製造方法の好適な一実施形態を示す一連の工程図である。
【図５】本発明の接着シートにおける積層体を半導体ウェハ及びウェハリングに圧着した状態を示す断面図である。
【発明を実施するための形態】
【００２７】
以下、図面を参照しながら本発明の好適な実施形態について詳細に説明する。なお、図面中、同一又は相当部分には同一符号を付し、重複する説明は省略する。また、図面の寸法比率は図示の比率に限られるものではない。
【００２８】
＜接着シート＞
本発明の接着シートは、剥離基材と、該剥離基材上に配置された所定の平面形状を有する接着剤層、及び、該接着剤層を覆い且つ該接着剤層の周囲で上記剥離基材に接するように形成された粘着フィルムからなる、所定の形状を有する積層体と、を備え、上記剥離基材上に複数の上記積層体が上記剥離基材の長尺方向に分散配置された接着シートであって、上記接着剤層の波長２００〜８００ｎｍの光線透過率が１０〜９０％であり、且つ、波長２００〜４００ｎｍの領域での分光透過率が８５％以下であることを特徴とするものである。
【００２９】
本発明の接着シートは、上述したプリカット加工が施された接着シートである。そして、本発明の接着シートにおいては、接着剤層部分の波長２００〜８００ｎｍの光線透過率及び２００〜４００ｎｍの領域での分光透過率が上記範囲内であることにより、ダイシングテープとしての粘着フィルムのプリカット加工時に、センサから発光される光線の接着剤層における透過率を低下させ、接着剤層の端部の検出を容易とすることが可能となり、接着剤層と粘着フィルムの位置ずれ等の不良を十分に抑制することができる。
【００３０】
図１は、本発明の接着シートの好適な一実施形態を示す平面図であり、図２は、図１に示す接着シートを図１のＸ−Ｘ’線に沿って切断した場合の断面図である。図１及び図２に示すように、接着シート１０は、剥離基材１と、該剥離基材１上に配置された所定の平面形状を有する接着剤層２、及び、該接着剤層２を覆い且つ該接着剤層２の周囲で剥離基材１に接するように形成された粘着フィルム３からなる、所定の形状を有する積層体４と、を備えており、剥離基材１上に複数の積層体４が剥離基材１の長尺方向に分散配置された構造を有している。また、積層体４の周囲には、粘着フィルム３が残存している。更に、この粘着フィルム３は、基材フィルム８に粘着剤層７を設けたものとなっている。
【００３１】
接着シート１０において、接着剤層２及び粘着フィルム３は、所定の平面形状となるようにプリカット加工が施されている。粘着フィルム３のプリカット加工時には、センサによって、接着剤層２の端部６の位置が検出され、その検出結果に基づいて、粘着フィルム３にプリカット加工が施されることとなる。このとき、接着剤層２の波長２００〜８００ｎｍの光線透過率及び２００〜４００ｎｍの領域での分光透過率が本願特定の条件を満たしていることにより、接着剤層２が薄膜化された場合であっても、センサによる接着剤層２の位置認識を容易とすることができ、接着剤層２とダイシングテープ３の位置ずれが十分に抑制されることとなる。
【００３２】
接着シート１０において、上記接着剤層２は、上記剥離基材１を剥離した後に上記積層体４を貼り付けるべき被着体の平面形状に合致する所定の平面形状を有していることが好ましい。
【００３３】
上記被着体としては、例えば半導体ウェハが挙げられるが、この半導体ウェハの平面形状に合致する平面形状を接着剤層２が有していることにより、半導体ウェハをダイシングする工程が容易となる傾向がある。なお、接着剤層２の平面形状は、半導体ウェハの平面形状に完全に一致している必要はなく、例えば、半導体ウェハの平面形状と相似であってもよく、半導体ウェハの平面形状の面積よりもやや大きくてもよい。
【００３４】
接着シート１０において、粘着フィルム３は、基材フィルム８上に粘着剤層７を形成した構造を有している。上記粘着剤層７は、上記剥離基材１を剥離した後に上記接着剤層２を貼り付けるべき被着体及び上記接着剤層２に対して室温（２５℃）で粘着性を有することが好ましい。これにより、半導体ウェハをダイシングする際に半導体ウェハが十分に固定され、ダイシングが容易となる。また、半導体ウェハをダイシングする際にウェハリングを用い、このウェハリングに粘着剤層７が密着するように積層体４の貼り付けを行った場合、ウェハリングへの粘着力が十分に得られてダイシングが容易となる。
【００３５】
また、接着剤層２がウェハリングに直接貼り付けられる場合には、接着剤層２の粘着力は、ウェハリングから容易に剥離できる程度の低い粘着力に調整する必要が生じるが、粘着剤層７をウェハリングに貼り付けることにより、このような粘着力の調整が不要となる。したがって、接着剤層２には十分に高い粘着力を持たせるとともに、粘着剤層７にはウェハリングを容易に剥離できる程度の十分に低い粘着力を持たせることにより、半導体ウェハのダイシング作業及びその後のウェハリングの剥離作業をより効率的に行うことが可能となる。更に、粘着剤層７の粘着力を十分に低く調整することができるため、剥離基材１と粘着剤層７との間に剥離起点を作り出しやすくなり、剥離基材１からの接着剤層２及び粘着剤層７の剥離が容易となって剥離不良の発生をより十分に抑制することが可能となる。
【００３６】
更に、上記粘着剤層７は、高エネルギー線の照射により上記接着剤層２に対する粘着力が低下することが好ましい。これにより、接着剤層２を粘着剤層７から剥離する際において、紫外線、電子線、放射線等の高エネルギー線を照射することにより、剥離が容易に可能となる。
【００３７】
接着シート１０において、接着剤層２は、２５℃での貯蔵弾性率が１０〜１００００ＭＰａであり、且つ、２６０℃での硬化後の貯蔵弾性率が０．５〜１０００ＭＰａであることが好ましい。２５℃での硬化前の接着剤層２の貯蔵弾性率が上記範囲であると、プリカットの加工性を確保しやすくなる。また、２６０℃での完全に硬化せしめた接着剤層２の貯蔵弾性率が上記範囲であると、半導体装置の信頼性に優れる。この貯蔵弾性率は、例えば、動的粘弾性測定装置（レオロジ社製、商品名：ＤＶＥ−Ｖ４）を使用し、接着剤層２の硬化物に引張荷重をかけて、周波数１０Ｈｚ、昇温速度５〜１０℃／ｍｉｎの条件で−７０℃から３００℃まで測定する、温度依存性測定モードによって測定できる。
【００３８】
本実施形態に係る接着シート１０は、上述のように、剥離基材１と、該剥離基材１上に配置され、所定の平面形状を有した接着剤層２と、該接着剤層２の周囲で上記剥離基材１に接するよう形成された粘着フィルム３とが順次積層された構成を有している。本実施形態において、接着剤層２と粘着フィルム３とを積層したものを積層体４という。上記接着剤層２及び粘着フィルム３からなる積層体４は、所定の形状に切断されており、剥離基材１上に部分的に積層され、上記積層体４は、複数個、剥離基材１の長さ方向に分散配置されている。更に、剥離基材１には、積層体４の形状の周縁に沿って、接着剤層２側の面から剥離基材１の厚み方向に切り込み部（以下、「切り込み部Ａ」ともいう」がウェハリング形状に合致した形にプリカットされている。
【００３９】
ここで、積層体４の上記所定の形状とは、剥離基材１上に積層体４が部分的に積層された状態となり、上記接着剤層２の所定の平面形状が半導体ウェハ等の被着体の平面形状よりも大きい平面形状であれば、特に制限されないが、例えば、円形、略円形、四角形、五角形、六角形、八角形、ウェハ形状（円の外周の一部が直線である形状）等の、半導体ウェハへの貼付が容易な形状であることが好ましい。これらの中でも、半導体ウェハ搭載部以外の無駄な部分を少なくするために、円形やウェハ形状が好ましい。
【００４０】
半導体ウェハのダイシングを行う際には、通常、ダイシング装置での取り扱いのためにウェハリングが用いられる。この場合、接着シート１０から剥離基材１を剥離し、粘着フィルム３にウェハリングを貼り付け、その内側に半導体ウェハを貼り付ける。ここで、ウェハリングは、円環状や四角環状等の枠となっており、接着シート１０における積層体４の粘着フィルム３は、更にこのウェハリングに合致する平面形状を有していることが好ましい。
【００４１】
粘着フィルム３は、基材フィルム８と該基材フィルム８上に形成された粘着剤層７とで構成されている。粘着剤層７は、室温（２５℃）で半導体ウェハやウェハリング等の被着体を十分に固定することが可能であり、且つ、ウェハリング等に対してはダイシング後に剥離可能な程度の粘着性を有していることが好ましい。該粘着剤層７の高エネルギー線照射前の粘着力は３．０〜１５０Ｎ／ｍであることが好ましく、３０〜１００Ｎ／ｍであることがより好ましい。１５０Ｎ／ｍを越えるとウェハリングから剥がし難く、作業性が低下する。３．０Ｎ／ｍ未満であるとウェハリングに対する保持力が不足し、半導体装置の製造工程において支障をきたす恐れがある。
【００４２】
以下、接着シート１０を構成する各層について詳細に説明する。
【００４３】
本実施形態における剥離基材１は、接着シート１０の使用時にキャリアフィルムとしての役割を果たすものである。かかる剥離基材１としては、例えば、ポリエチレンテレフタレートフィルム等のポリエステル系フィルム、ポリテトラフルオロエチレンフィルム、ポリエチレンフィルム、ポリプロピレンフィルム、ポリメチルペンテンフィルム、ポリビニルアセテートフィルム等のポリオレフィン系フィルム、ポリ塩化ビニルフィルム、ポリイミドフィルム等のプラスチックフィルム等を使用することができる。また、紙、不織布、金属箔等も使用することができる。
【００４４】
また、剥離基材１の接着剤層２側の面は、シリコーン系剥離剤、フッ素系剥離剤、長鎖アルキルアクリレート系剥離剤等の離型剤で表面処理されていることが好ましい。
【００４５】
剥離基材１の厚さは、使用時の作業性を損なわない範囲で適宜選択することができるが、１０〜５００μｍであることが好ましく、２０〜１００μｍであることがより好ましく、２５〜５０μｍであることが特に好ましい。
【００４６】
本実施形態における接着剤層２は、波長２００〜８００ｎｍの光線透過率が１０〜９０％であり、且つ、波長２００〜４００ｎｍの領域での分光透過率が８５％以下であることが必要である。ここで、接着剤層２の波長２００〜８００ｎｍの光線透過率は１０〜９０％であるが、２０〜８０％であることがより好ましく、３０〜６０％であることが特に好ましい。この光線透過率が１０％未満であると、位置認識用のセンサの検出下限界をこえてしまい、９０％を超えると、接着剤層の位置認識でのセンサの誤作動が生じやすくなる。また、接着剤層２の波長２００〜４００ｎｍの領域での分光透過率は８５％以下であるが、７０％以下であることがより好ましく、６０％以下であることが特に好ましい。この分光透過率が８５％を超えると、接着剤層の位置認識でのセンサの誤作動が生じやすくなる。
【００４７】
接着剤層２は、（Ａ）ポリエーテル系化合物、顔料、染料及び光吸収剤からなる群より選択される少なくとも一種の光透過率調整成分と、（Ｂ）熱重合性成分と、（Ｃ）官能性モノマーを構成単位として含む重量平均分子量が１０万以上である高分子量成分と、を含有する層であることが好ましい。
【００４８】
上記（Ａ）光透過率調整成分の一種であるポリエーテル系化合物は、アミド基（−ＮＨＣＯ−）、エステル基（−ＣＯ−Ｏ−）、イミド基（−ＮＲ２、ただしＲはそれぞれ−ＣＯ−である）、エーテル基（−Ｏ−）又はスルホン基（−ＳＯ２−）を有する熱可塑性樹脂であることが好ましい。特に、アミド基、エステル基、イミド基又はエーテル基を有する熱可塑性樹脂であることがより好ましい。このようなポリエーテル系化合物として具体的には、芳香族ポリアミド、芳香族ポリエステル、芳香族ポリイミド、芳香族ポリアミドイミド、芳香族ポリエーテル、芳香族ポリエーテルアミドイミド、芳香族ポリエーテルアミド、芳香族ポリエステルイミド及び芳香族ポリエーテルイミド等が挙げられる。
【００４９】
これらの中で、芳香族ポリエーテルアミドイミド、芳香族ポリエーテルイミド及び芳香族ポリエーテルアミドが、接着性の点から好ましい。
【００５０】
上記の樹脂はいずれも、塩基成分である芳香族ジアミン又はビスフェノール等と、酸成分であるジカルボン酸、トリカルボン酸、テトラカルボン酸若しくは芳香族塩化物又はこれらの反応性誘導体とを重縮合させて製造することができる。すなわち、アミンと酸との反応に用いられている公知の方法で製造することができ、諸条件等についても特に制限はない。芳香族ジカルボン酸、芳香族トリカルボン酸又はこれらの反応性誘導体とジアミンとの重縮合反応については、公知の方法が用いられる。
【００５１】
芳香族ポリエーテルイミド、芳香族ポリエーテルアミドイミド又は芳香族ポリエーテルアミドの合成に用いられる塩基成分としては、特に制限はないが、例えば、２，２−ビス［４−（４−アミノフェノキシ）フェニル］プロパン、ビス［４−（４−アミノフェノキシ）フェニル］スルホン、４，４’−ジアミノジフェニルエーテル、ビス［４−（４−アミノフェノキシ）フェニル］エーテル、２，２−ビス［４−（４−アミノフェノキシ）］ヘキサフルオロプロパン等のエーテル基を有する芳香族ジアミン；４，４’−メチレンビス（２，６−ジイソプロピルアミン）等のエーテル基を有しない芳香族ジアミン；１，３−ビス（３−アミノプロピル）−テトラメチルジシロキサン等のシロキサンジアミン；及び１，１２−ジアミノドデカン、１，６−ジアミノヘキサン等のα，ω−ジアミノアルカンが好適に用いられる。
【００５２】
芳香族ポリエーテルイミド、芳香族ポリエーテルアミドイミド又は芳香族ポリエーテルアミドの合成に用いられる酸成分としては、例えば、（ａ）無水トリメリット酸、無水トリメリット酸クロライド等の無水トリメリット酸の反応性誘導体、ピロメリット酸二無水物等の単核芳香族トリカルボン酸無水物又は単核芳香族テトラカルボン酸二無水物、（ｂ）ビスフェノールＡビストリメリテート二無水物、オキシジフタル酸無水物等の多核芳香族テトラカルボン酸二無水物、（ｃ）テレフタル酸、イソフタル酸、テレフタル酸クロライド、イソフタル酸クロライド等のフタル酸の反応性誘導体等の芳香族ジカルボン酸などが挙げられる。
【００５３】
本実施形態においては、ポリエーテル系化合物が５質量％減少する温度が３００℃以上であることが好ましく、３５０℃以上であることがより好ましく、４００℃以上であることがさらに好ましい。ポリエーテル化合物が５質量％減少する温度が３００℃未満の場合、被着体に接着剤層２を接着する際の熱や、半導体素子製造工程での熱でアウトガスが生じやすい傾向がある。なお、ポリエーテル系化合物が５質量％減少する温度は、示差熱天秤（セイコー電子工業社製、商品名：ＴＧ／ＤＴＡ２２０）により、昇温速度１０℃／分で測定して求められる。
【００５４】
（Ａ）光透過率調整成分としてポリエーテル系化合物を用いる場合、その使用量は、（Ｂ）熱重合性成分１００質量部に対して、０．１〜５０質量部であることが好ましく、１〜３０質量部であることがより好ましく、２〜１０質量部であることが特に好ましい。使用量がこの範囲にあると、接着剤層２の貯蔵弾性率が確保でき、また高温での耐半田リフロー性が良好なものとなる傾向にあるとともに、接着剤層２における波長２００〜４００ｎｍの領域の分光透過率を、より確実に８５％以下まで低下させることができる。
【００５５】
（Ａ）光透過率調整成分である顔料及び染料については、プリカット加工時にセンサから発する光線を吸収する性質があるものであれば特に制限はないが、例えば、顔料であればアゾ系、フタロシアニン系、アントラキノン系、レーキ系、ペリレン系、ペリノン系、キナクリドン系、チオインジゴ系、ジオキサンジン系、イソインドリノン系、キノフタロン系などの顔料が挙げられる。また、染料であれば、アゾ系、フタロシアニン系、アントラキノン系、カルボニル系、インジゴ系、キノンイミン系、メチン系、キノリン系、ニトロ系などの染料が挙げられる。
【００５６】
（Ａ）光透過率調整成分として顔料及び／又は染料を用いる場合、その使用量は、（Ｂ）熱重合性成分１００質量部に対して、０．１〜２０質量部であることが好ましく、０．３〜１０質量部であることがより好ましく、０．５〜５質量部であることが特に好ましい。使用量がこの範囲にあると、接着剤層２の貯蔵弾性率が確保できるとともに、接着剤層２における波長２００〜４００ｎｍの領域の分光透過率を、より確実に８５％以下まで低下させることができる。
【００５７】
（Ａ）光透過率調整成分である光吸収剤については、プリカット加工時にセンサから発する光線を吸収する性質があるものであれば特に制限はないが、例えば、パラメトキシケイ皮酸２エチルヘキシル（オクチル）、パラジメチルアミノ安息香酸２エチルヘキシル（オクチル）、オキシベンゾン、サリチル酸２エチルヘキシル（オクチル）、４−ｔｅｒｔ−ブチル−４−メトキシ−ベンゾイルメタン、サリチル酸フェニルシノキサート、パラアミノ安息香酸エステル２−（２−ヒドロキシー５−メチルフェニル）ベンゾトリアゾール、グアイアズレンなどのベンゼン系化合物やフェノール系化合物が挙げられる。
【００５８】
（Ａ）光透過率調整成分として光吸収剤を用いる場合、その使用量は、（Ｂ）熱重合性成分１００質量部に対して、０．０１〜２０質量部であることが好ましく、０．１〜１０質量部であることがより好ましく、０．３〜５質量部であることが特に好ましい。使用量がこの範囲にあると、接着剤層２における波長２００〜４００ｎｍの領域の分光透過率を、より確実に８５％以下まで低下させることができる。
【００５９】
これらのポリエーテル系化合物、顔料、染料及び光吸収剤は、１種を単独で又は２種類以上を組み合わせて使用することができる。
【００６０】
接着剤層２に用いられる（Ｂ）熱重合性成分としては、熱により重合するものであれば特に制限は無く、例えば、グリシジル基、アクリロイル基、メタクリロイル基、水酸基、カルボキシル基、イソシアヌレート基、アミノ基、アミド基等の官能基を持つ化合物が挙げられる。これらは、１種を単独で又は２種類以上を組み合わせて使用することができる。なお、接着シート１０としての耐熱性を考慮すると、熱によって硬化して接着作用を及ぼす熱硬化性樹脂を使用することが好ましい。
【００６１】
熱硬化性樹脂としては、例えば、エポキシ樹脂、アクリル樹脂、シリコーン樹脂、フェノール樹脂、熱硬化型ポリイミド樹脂、ポリウレタン樹脂、メラミン樹脂、ユリア樹脂等が挙げられる。これらの中でも、耐熱性、作業性、信頼性に優れる接着シート１０が得られる点で、エポキシ樹脂を使用することが好ましい。
【００６２】
エポキシ樹脂は、硬化して接着作用を有するものであれば特に限定されない。かかるエポキシ樹脂としては、例えば、ビスフェノールＡ型エポキシ等の二官能エポキシ樹脂、フェノールノボラック型エポキシ樹脂やクレゾールノボラック型エポキシ樹脂等のノボラック型エポキシ樹脂等を使用することができる。また、多官能エポキシ樹脂、グリシジルアミン型エポキシ樹脂、複素環含有エポキシ樹脂又は脂環式エポキシ樹脂等、一般に知られているものを使用することができる。
【００６３】
ビスフェノールＡ型エポキシ樹脂としては、ジャパンエポキシレジン株式会社製のエピコートシリーズ（エピコート８０７、エピコート８１５、エピコート８２５、エピコート８２７、エピコート８２８、エピコート８３４、エピコート１００１、エピコート１００４、エピコート１００７、エピコート１００９）、ダウケミカル社製のＤＥＲ−３３０、ＤＥＲ−３０１、ＤＥＲ−３６１、及び、東都化成株式会社製のＹＤ８１２５、ＹＤＦ８１７０等が挙げられる。
【００６４】
フェノールノボラック型エポキシ樹脂としては、ジャパンエポキシレジン株式会社製のエピコート１５２、エピコート１５４、日本化薬株式会社製のＥＰＰＮ−２０１、ダウケミカル社製のＤＥＮ−４３８等が挙げられる。
【００６５】
クレゾールノボラック型エポキシ樹脂としては、ｏ−クレゾールノボラック型エポキシ樹脂である日本化薬株式会社製のＥＯＣＮ−１０２Ｓ、ＥＯＣＮ−１０３Ｓ、ＥＯＣＮ−１０４Ｓ、ＥＯＣＮ−１０１２、ＥＯＣＮ−１０２５、ＥＯＣＮ−１０２７や、ｏ−クレゾールノボラック型エポキシ樹脂である東都化成株式会社製のＹＤＣＮ７００−１０等が挙げられる。
【００６６】
多官能エポキシ樹脂としては、ジャパンエポキシレジン株式会社製のＥｐｏｎ  １０３１Ｓ、チバスペシャリティーケミカルズ社製のアラルダイト０１６３、ナガセケムテックス株式会社製のデナコールＥＸ−６１１、ＥＸ−６１４、ＥＸ−６１４Ｂ、ＥＸ−６２２、ＥＸ−５１２、ＥＸ−５２１、ＥＸ−４２１、ＥＸ−４１１、ＥＸ−３２１等が挙げられる。
【００６７】
グリシジルアミン型エポキシ樹脂としては、ジャパンエポキシレジン株式会社製のエピコート６０４、東都化成株式会社製のＹＨ−４３４、三菱ガス化学株式会社製のＴＥＴＲＡＤ−Ｘ及びＴＥＴＲＡＤ−Ｃ、住友化学株式会社製のＥＬＭ−１２０等が挙げられる。
【００６８】
複素環含有エポキシ樹脂としては、チバスペシャリティーケミカルズ社製のアラルダイトＰＴ８１０、ＵＣＣ社製のＥＲＬ４２３４、ＥＲＬ４２９９、ＥＲＬ４２２１、ＥＲＬ４２０６等が挙げられる。
【００６９】
脂環式エポキシ樹脂としては、ダイセル化学工業（株）製のエポリードシリーズ、セロキサイドシリーズ等が挙げられる。
【００７０】
これらのエポキシ樹脂は、１種を単独で又は２種類以上を組み合わせて使用することができる。
【００７１】
エポキシ樹脂を使用する際は、エポキシ樹脂硬化剤を使用することが好ましい。エポキシ樹脂硬化剤としては、通常用いられている公知の硬化剤を使用することができ、例えば、アミン類、ポリアミド、酸無水物、ポリスルフィド、三フッ化ホウ素、ジシアンジアミド、ビスフェノールＡ、ビスフェノールＦ、ビスフェノールＳのようなフェノール性水酸基を１分子中に２個以上有するビスフェノール類、フェノールノボラック樹脂、ビスフェノールＡノボラック樹脂及びクレゾールノボラック樹脂等のフェノール樹脂等が挙げられる。これらの中でも特に、吸湿時の耐電食性に優れる点で、フェノールノボラック樹脂、ビスフェノールＡノボラック樹脂及びクレゾールノボラック樹脂等のフェノール樹脂が好ましい。なお、本発明においてエポキシ樹脂硬化剤とは、エポキシ基に触媒的に作用し架橋を促進するような、いわゆる硬化促進剤と呼ばれるものも含む。
【００７２】
上記エポキシ樹脂硬化剤としてのフェノール樹脂の中で好ましいものとしては、例えば、大日本インキ化学工業株式会社製の商品名：フェノライトＬＦ４８７１、フェノライトＬＦ２８２２、フェノライトＴＤ−２０９０、フェノライトＴＤ−２１４９、フェノライトＶＨ−４１５０、フェノライトＶＨ４１７０、明和化成株式会社製の商品名：Ｈ−１、ジャパンエポキシレジン株式会社製の商品名：エピキュアＭＰ４０２ＦＰＹ、エピキュアＹＬ６０６５、エピキュアＹＬＨ１２９Ｂ６５、及び、三井化学株式会社製の商品名：ミレックスＸＬ、ミレックスＸＬＣ、ミレックスＲＮ、ミレックスＲＳ、ミレックスＶＲ等が挙げられる。
【００７３】
（Ｃ）官能性モノマーを構成単位として含む重量平均分子量が１０万以上である高分子量成分のうち好ましいものの一つとして、官能性モノマーを構成単位として含む重合体が挙げられる。かかる重合体における官能基としては、例えば、グリシジル基、アクリロイル基、メタクリロイル基、水酸基、カルボキシル基、イソシアヌレート基、アミノ基、アミド基等が挙げられ、中でもグリジシル基が好ましい。より具体的には、グリシジルアクリレート又はグリシジルメタクリレート等の官能性モノマーを構成単位として含有するグリシジル基含有（メタ）アクリル共重合体等が好ましく、さらにこれらは、接着剤層２の構成原料として用いられる、硬化前のエポキシ樹脂等の熱硬化性樹脂と非相溶であることが好ましい。
【００７４】
上記官能性モノマーを構成単位として含む重合体であって、重量平均分子量が１０万以上である高分子量成分としては、例えば、グリシジルアクリレート又はグリシジルメタクリレート等の官能性モノマーを構成単位として含有し、かつ重量平均分子量が１０万以上であるグリシジル基含有（メタ）アクリル共重合体等が挙げられ、その中でも硬化前のエポキシ樹脂等の熱硬化性樹脂と非相溶であるものが好ましい。
【００７５】
上記グリシジル基含有（メタ）アクリル共重合体としては、例えば、グリシジル基含有（メタ）アクリルエステル共重合体、グリシジル基含有アクリルゴム等を使用することができ、グリシジル基含有アクリルゴムがより好ましい。本発明でいうグリシジル基含有アクリルゴムとは、アクリル酸エステルを主成分とし、主として、ブチルアクリレートとアクリロニトリル等の共重合体や、エチルアクリレートとアクリロニトリル等からなるグリシジル基を含有する共重合体である。
【００７６】
上記官能性モノマーとは、官能基を有するモノマーのことをいい、このようなモノマーとしては、グリシジルアクリレート又はグリシジルメタクリレート等を使用することが好ましい。重量平均分子量が１０万以上であるグリシジル基含有（メタ）アクリル共重合体として具体的には、例えば、ナガセケムテックス株式会社製のＨＴＲ−８６０Ｐ−３（商品名）等が挙げられる。
【００７７】
（Ｃ）高分子量成分において、上記グリシジルアクリレート又はグリシジルメタクリレート等のエポキシ基含有モノマー単位の量は、加熱により硬化して網目構造を効果的に形成する観点から、モノマー全量を基準として０．５〜５０質量％であることが好ましい。また、十分な接着力を確保できるとともに、ゲル化を防止することができるという観点からは、０．５〜６．０質量％であることがより好ましく、０．８〜５．０質量％であることがさらに好ましく、１．０〜４．０質量％であることが特に好ましい。
【００７８】
（Ｃ）高分子量成分は、グリシジルアクリレート、グリシジルメタクリレート等のエポキシ基含有モノマーと、エポキシ基含有モノマー以外の官能性モノマーとを共重合させたものであってもよい。エポキシ基含有モノマー以外の上記官能性モノマーとしては、例えば、エチル（メタ）アクリレート、ブチル（メタ）アクリレート等が挙げられ、これらは１種を単独で又は２種類以上を組み合わせて使用することができる。なお、本発明において、エチル（メタ）アクリレートとは、エチルアクリレート又はエチルメタクリレートを示す。エポキシ基含有モノマー以外の官能性モノマーを組み合わせて使用する場合の混合比率は、グリシジル基含有（メタ）アクリル共重合体のＴｇを考慮して決定し、Ｔｇが−１０℃以上となるように調整することが好ましい。Ｔｇが−１０℃以上であると、未硬化状態での接着剤層２のタック性が適当であり、取り扱い性が良好なものとなる傾向にある。
【００７９】
上記官能性モノマーを重合させて、官能性モノマーを構成単位として含む重量平均分子量が１０万以上である高分子量成分を製造する場合、その重合方法としては特に制限はなく、例えば、パール重合、溶液重合等の方法を使用することができる。官能性モノマーを構成単位として含む高分子量成分の重量平均分子量は、１０万以上であるが、３０万〜３００万であることが好ましく、５０万〜２００万であることがより好ましい。重量平均分子量がこの範囲にあると、シート状又はフィルム状としたときの強度、可とう性、及びタック性が適当であり、また、フロー性が適当であるため、配線の回路充填性が確保できる傾向にある。
【００８０】
なお、本発明において、重量平均分子量とは、ゲルパーミュエーションクロマトグラフィーで測定し、標準ポリスチレン検量線を用いて換算した値を示す。
【００８１】
また、官能性モノマーを構成単位として含む重量平均分子量が１０万以上である高分子量成分の使用量は、（Ｂ）熱重合性成分１００質量部に対して、１０〜４００質量部であることが好ましい。使用量がこの範囲にあると、貯蔵弾性率及び成型時のフロー性抑制が確保でき、また高温での取り扱い性が良好なものとなる傾向にある。また、（Ｃ）高分子量成分の使用量は、（Ｂ）熱重合性成分１００質量部に対して、１５〜３５０質量部であることがより好ましく、２０〜３００質量部であることが特に好ましい。
【００８２】
また、熱で硬化する接着剤層２の貯蔵弾性率を大きくするために、例えば、エポキシ樹脂等の（Ｂ）熱重合性成分の使用量を増やしたり、グリシジル基濃度の高いエポキシ樹脂又は水酸基濃度の高いフェノール樹脂を使用する等してポリマー全体の架橋密度を上げたり、無機フィラーを添加するといった方法を用いることができる。接着剤層２の貯蔵弾性率を大きくするための無機フィラーについては、後述する。
【００８３】
また、接着剤層２には、その取り扱い性向上、熱伝導性向上、溶融粘度の調整、チキソトロピック性付与、及び、上述した貯蔵弾性率の向上等を目的として、無機フィラーを添加することもできる。無機フィラーとしては、特に制限はないが、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ほう酸アルミウイスカ、窒化ほう素、結晶性シリカ、非晶性シリカ等が挙げられる。なお、無機フィラーの形状は特に制限されるものではない。これらの中でも、熱伝導性向上のためには、酸化アルミニウム、窒化アルミニウム、窒化ほう素、結晶性シリカ、非晶性シリカが好ましい。また、溶融粘度の調整やチキソトロピック性の付与の目的には、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、結晶性シリカ、非晶性シリカなどが好ましい。これらの無機フィラーは、１種を単独で又は２種類以上を組み合わせて使用することができる。
【００８４】
また、無機フィラーの平均粒径は０．００５μｍ〜１．０μｍであることが好ましく、これより小さくても大きくても接着性が低下する可能性がある。
【００８５】
無機フィラーを用いる場合の配合量は、接着剤層２の固形分全量を基準として１〜２０質量％であることが好ましい。この配合量が１質量％未満では無機フィラーの添加効果が得られない傾向があり、２０質量％を超えると、接着剤層２の貯蔵弾性率の過剰な上昇、接着性の低下、ボイド残存による電気特性の低下等の問題を起こす傾向がある。
【００８６】
接着剤層２の厚さは、半導体素子搭載用の支持部材等の被着体への接着性は十分に確保しつつ、半導体ウェハへの貼り付け作業及び貼り付け後のダイシング作業に影響を及ぼさない範囲であることが望ましい。かかる観点から、接着剤層２の厚さは、１〜３００μｍであることが好ましく、１〜７５μｍであることがより好ましく、１〜２０μｍであることが特に好ましい。厚さが１μｍ未満であると、十分なダイボンド接着力を確保することが困難となる傾向があり、３００μｍを超えると、貼り付け作業やダイシング作業への影響等の不具合が生じる傾向がある。
【００８７】
また、半導体装置の軽量小型化の観点からは、接着剤層２の厚さは、１５μｍ以下であることが好ましく、１〜１５μｍであることがより好ましく、３〜１５μｍであることが特に好ましい。従来の接着剤層では、厚さを１５μｍ以下にした場合、プリカット加工時のセンサによる接着剤層の位置認識が困難となる傾向があったが、本発明によれば、接着剤層２の厚さを１５μｍ以下に薄膜化した場合であっても、センサによる接着剤層の位置認識が容易となる。
【００８８】
本実施形態の接着シート１０を構成する粘着フィルム３としては、基材フィルム８と粘着剤層７とから構成されたものを用いることができる。
【００８９】
基材フィルム８には、剥離基材１に用いたフィルム又はシートと同様のものを用いることができる。例えば、ポリエチレンテレフタレートフィルム等のポリエステル系フィルム、ポリテトラフルオロエチレンフィルム、ポリエチレンフィルム、ポリプロピレンフィルム、ポリメチルペンテンフィルム、ポリビニルアセテートフィルム等のポリオレフィン系フィルム、ポリ塩化ビニルフィルム、ポリイミドフィルム等のプラスチックフィルム等が挙げられる。更に、基材フィルム８は、これらのフィルムが２層以上に積層されたものであってもよい。
【００９０】
粘着剤層７は、高エネルギー線の照射により重合する高エネルギー線重合性成分を含有することが好ましい。これにより、半導体ウェハ等の被着体に接着剤層２を貼り付けた後、ダイシングを行う前に放射線等の高エネルギー線を照射してダイシング時の粘着力を向上させることや、逆にダイシングを行った後に放射線等の高エネルギー線を照射して粘着力を低下させることでピックアップを容易にすることができる。本発明において、このような高エネルギー線重合性成分としては、従来の高エネルギー線重合性のダイシングシートに使用されていた化合物を特に制限なく使用することができる。
【００９１】
粘着剤層７に用いられる高エネルギー線重合性成分としては、例えば、放射線重合性成分が挙げられる。放射線重合性成分としては、特に制限されないが、例えば、アクリル酸メチル、メタクリル酸メチル、アクリル酸エチル、メタクリル酸エチル、アクリル酸ブチル、メタクリル酸ブチル、アクリル酸−２−エチルヘキシル、メタクリル酸−２−エチルヘキシル、ペンテニルアクリレート、テトラヒドロフルフリルアクリレート、テトラヒドロフルフリルメタクリレート、ジエチレングリコールジアクリレート、トリエチレングリコールジアクリレート、テトラエチレングリコールジアクリレート、ジエチレングリコールジメタクリレート、トリエチレングリコールジメタクリレート、テトラエチレングリコールジメタクリレート、トリメチロールプロパンジアクリレート、トリメチロールプロパントリアクリレート、トリメチロールプロパンジメタクリレート、トリメチロールプロパントリメタクリレート、１，４−ブタンジオールジアクリレート、１，６−ヘキサンジオールジアクリレート、１，４−ブタンジオールジメタクリレート、１，６−ヘキサンジオールジメタクリレート、ペンタエリスリトールトリアクリレート、ペンタエリスリトールテトラアクリレート、ペンタエリスリトールトリメタクリレート、ペンタエリスリトールテトラメタクリレート、ジペンタエリスリトールヘキサアクリレート、ジペンタエリスリトールヘキサメタクリレート、スチレン、ジビニルベンゼン、４−ビニルトルエン、４−ビニルピリジン、Ｎ−ビニルピロリドン、２−ヒドロキシエチルアクリレート、２−ヒドロキシエチルメタクリレート、１，３−アクリロイルオキシ−２−ヒドロキシプロパン、１，２−メタクリロイルオキシ−２−ヒドロキシプロパン、メチレンビスアクリルアミド、Ｎ，Ｎ−ジメチルアクリルアミド、Ｎ−メチロールアクリルアミド、トリス（β−ヒドロキシエチル）イソシアヌレートのトリアクリレート等を使用することができる。
【００９２】
また、粘着剤層７には、光重合開始剤（例えば、放射線等の高エネルギー線の照射によって遊離ラジカルを生成するようなもの）を添加することもできる。かかる光重合開始剤としては、例えば、ベンゾフェノン、Ｎ，Ｎ’−テトラメチル−４，４’−ジアミノベンゾフェノン（ミヒラーケトン）、Ｎ，Ｎ’−テトラエチル−４，４’−ジアミノベンゾフェノン、４−メトキシ−４’−ジメチルアミノベンゾフェノン、２−ベンジル−２−ジメチルアミノ−１−（４−モルホリノフェニル）−ブタノン−１、２，２−ジメトキシ−１，２−ジフェニルエタン−１−オン、１−ヒドロキシ−シクロヘキシル−フェニル−ケトン、２−メチル−１−（４−（メチルチオ）フェニル）−２−モルフォリノプロパノン−１、２，４−ジエチルチオキサントン、２−エチルアントラキノン、フェナントレンキノン等の芳香族ケトン、ベンゾインメチルエーテル、ベンゾインエチルエーテル、ベンゾインフェニルエーテル等のベンゾインエーテル、メチルベンゾイン、エチルベンゾイン等のベンゾイン、ベンジルジメチルケタール等のベンジル誘導体、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−フェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）−５−フェニルイミダゾール二量体、２−（２，４−ジメトキシフェニル）−４，５−ジフェニルイミダゾール二量体等の２，４，５−トリアリールイミダゾール二量体、９−フェニルアクリジン、１，７−ビス（９，９’−アクリジニル）ヘプタン等のアクリジン誘導体等が挙げられる。
【００９３】
また、粘着剤層７の厚さは、１０〜５００μｍであることが好ましく、２５〜２００μｍであることがより好ましく、５０〜１５０μｍであることが特に好ましい。
【００９４】
本実施形態の接着シート１０は、以上説明したような剥離基材１、接着剤層２及び粘着フィルム３を備えるものである。本実施形態の接着シート１０において、剥離基材１には、接着剤層２と粘着フィルム３とからなる層体の平面形状の周縁に沿って、剥離基材１の接着剤層２側の面から剥離基材１の厚み方向に切り込み部Ａ、及び、剥離基材１の粘着フィルム３側の面から剥離基材１の厚み方向に切り込み部Ｂが形成されている。
【００９５】
＜接着シートの製造方法＞
上記接着シートの製造方法について説明する。本発明の接着シートの製造方法は、剥離基材上に接着剤層を積層する第１の積層工程と、上記接着剤層の上記剥離基材に接する側と反対側の面から上記剥離基材に達するまで上記接着剤層に対して切り込みを入れ、切り込まれた外周部分の接着剤層を除去し、所定の平面形状を有する接着剤層を形成する第１の切断工程と、上記所定の平面形状を有する接着剤層及び上記剥離基材を覆うように、粘着フィルムを積層する第２の積層工程と、上記粘着フィルムの上記剥離基材側と反対側の面から上記剥離基材に達するまで上記粘着フィルムに対して切り込みを入れ、切り込まれた外周部分の粘着フィルムを除去し、上記所定の平面形状の接着剤層と、該接着剤層を覆い且つ該接着剤層の周囲で上記剥離基材に接する粘着フィルムとからなる、所定の形状を有する積層体を形成する第２の切断工程と、を含む方法である。
【００９６】
図３（ａ）〜（ｄ）及び図４（ｅ）〜（ｈ）は、本発明の接着シートの製造方法の好適な一実施形態を示す一連の工程図である。本実施形態の接着シートの製造方法においては、まず、図３（ａ）に示すように、長尺の剥離基材１上の全面に長尺の接着剤層２を積層する（第１の積層工程）。次に、図３（ｂ）に示すように、プリカット刃１５又はそれに相当する部材を用いて、接着剤層２の剥離基材１に接する側と反対側の面Ｆ１から剥離基材１に達するまで切り込みを入れ、切り込み部Ａを環状に形成して所定の形状にプリカット加工を施す。その後、図３（ｃ）に示すように、プリカット加工を施した接着剤層２の不要部分を剥離除去する。これにより、図３（ｃ）及び（ｄ）に示すように、剥離基材１上に、該剥離基材１の長尺方向に島状に分散配置された所定の平面形状を有する接着剤層２を形成する（第１の切断工程）。
【００９７】
次に、図４（ｅ）に示すように、接着剤層２及び露出している剥離基材１の全体を覆うように粘着フィルム３を積層する（第２の積層工程）。次いで、図４（ｆ）に示すように、粘着フィルム３に対してプリカット刃１５等を用いて剥離基材１に達するまで切り込みを入れ、切り込み部Ｂを環状に形成してプリカット加工を施す。このとき、センサにより接着剤層２の端部の位置を検出することにより、該接着剤層２と同心円状に粘着フィルム３の円形プリカット加工を行う。その後、図４（ｇ）に示すように、プリカット加工を施した粘着フィルム３の不要部分を剥離除去する。これにより、図４（ｈ）に示すように、剥離基材１上に、接着剤層２及び粘着フィルム３からなる積層体４を形成する（第２の切断工程）。以上により、図１及び２に示したものと同様の構造を有する接着シート１０が作製される。
【００９８】
第１の積層工程においては、まず、接着剤層２を構成する材料を溶剤に溶解又は分散して接着剤層形成用ワニスとし、これを剥離基材１上に塗布後、加熱により溶剤を除去する。
【００９９】
一方、第２の積層工程において積層する粘着フィルム３は、まず、粘着剤層７を構成する材料を溶剤に溶解又は分散して粘着剤層形成用ワニスとし、これを基材フィルム８上に塗布し、加熱により溶剤を除去することで得られる。なお、基材フィルム（支持フィルム）上に粘着剤層７を形成した後、該粘着剤層７上に別の基材フィルムを貼り合わせてもよい。その場合、第２の積層工程において粘着フィルム３を積層する際には、一方の基材フィルム（支持フィルム）を剥離して積層を行う。
【０１００】
ここで、接着剤層形成用ワニス及び粘着剤層形成用ワニスの調製に使用する上記溶剤としては、各構成材料を溶解又は分散することが可能なものであれば特に限定されないが、層形成時の揮発性等を考慮すると、例えば、メタノール、エタノール、２−メトキシエタノール、２−エトキシエタノール、２−ブトキシエタノール、メチルエチルケトン、アセトン、メチルイソブチルケトン、トルエン、キシレン等の比較的低沸点の溶媒を使用するのが好ましい。また、塗膜性を向上させる等の目的で、例えば、ジメチルアセトアミド、ジメチルホルムアミド、Ｎ−メチルピロリドン、シクロヘキサノン等の比較的高沸点の溶媒を使用することもできる。これらの溶媒は、１種を単独で又は２種類以上を組み合わせて使用することができる。なお、ワニスを調製した後、真空脱気等によってワニス中の気泡を除去することもできる。
【０１０１】
第１の積層工程における接着剤層形成用ワニスの剥離基材１への塗布方法、及び、第２の積層工程における粘着剤層形成用ワニスの基材フィルム８への塗布方法としては、公知の方法を用いることができ、例えば、ナイフコート法、ロールコート法、スプレーコート法、グラビアコート法、バーコート法、カーテンコート法、ダイコート法等を用いることができる。
【０１０２】
また、接着剤層２と粘着フィルム３との貼り合わせは、従来公知の方法によって行うことができ、例えば、ラミネーター等を用いて行うことができる。
【０１０３】
以上、本発明の接着シート及び接着シートの製造方法の好適な実施形態について詳細に説明したが、本発明はこれらの実施形態に限定されるものではない。
【０１０４】
＜半導体装置の製造方法＞
本発明の接着シートを用いて半導体装置を製造する方法について説明する。本発明の半導体装置の製造方法は、上記本発明の接着シートにおける上記積層体を上記剥離基材から剥離し、上記積層体を、上記接着剤層側の面から半導体ウェハに貼り付けて積層体付き半導体ウェハを得る貼り付け工程と、上記積層体付き半導体ウェハを、少なくとも上記接着剤層と上記粘着フィルムとの界面まで切削部材で切削し、上記半導体ウェハを所定の大きさの半導体素子に切断するダイシング工程と、上記粘着フィルムから上記半導体素子を上記接着剤層と共にピックアップし、接着剤層付き半導体素子を得るピックアップ工程と、上記接着剤層付き半導体素子における上記半導体素子を、上記接着剤層を介して被着体に接着する接着工程と、を含む方法である。ここで、上記被着体としては、半導体素子搭載用の支持部材、別の半導体素子が挙げられる。
【０１０５】
本発明の接着シート１０は、剥離基材１がキャリアフィルムの役割を果たしており、２つのロール及び楔状の部材とに支持されながら、その一端が円柱状の巻芯に接続された状態で巻回され第１のロールを形成し、他端が円柱状の巻芯に接続された状態で巻回され第２のロールを形成している。そして、第２のロールの巻芯には、当該巻芯を回転させるための巻芯駆動用モータが接続されており、接着シート１０における積層体４が剥離された後の剥離基材１が所定の速度で巻回されるようになっている。
【０１０６】
まず、巻芯駆動用モータが回転すると、第２のロールの巻芯が回転し、第１のロールの巻芯に巻回されている接着シート１０が第１のロールの外部に引き出される。そして、引き出された接着シート１０は、移動式のステージ上に配置された円板状の半導体ウェハ及びそれを囲むように配置されたウェハリング上に導かれる。
【０１０７】
次に、剥離基材１から、接着剤層２及び粘着フィルム３からなる積層体４が剥離される。このとき、接着シート１０の剥離基材１側から楔状の部材が当てられており、剥離基材１は部材側へ鋭角に曲げられ、剥離基材１と積層体４との間に剥離起点が作り出されることとなる。更に、剥離起点がより効率的に作り出されるように、剥離基材１と積層体４との境界面にエアーが吹き付けられている。
【０１０８】
このようにして剥離基材１と積層体４との間に剥離起点が作り出された後、粘着フィルム３の粘着剤層７がウェハリングと密着し、接着剤層２が半導体ウェハと密着するように積層体４の貼り付けが行われる。このとき、ロールによって積層体４は、図５に示すように半導体ウェハ１１及びウェハリング１２に圧着されることとなる。そして半導体ウェハ１１及びウェハリング１２上への積層体４の貼り付けが完了する。
【０１０９】
以上のような手順により、半導体ウェハ１１への積層体４の貼り付けを、自動化された工程で連続して行うことができる。このような半導体ウェハ１１への積層体４の貼り付け作業を行う装置としては、例えば、リンテック株式会社製のＲＡＤ−２５００（商品名）等が挙げられる。
【０１１０】
そして、このような工程により積層体４を半導体ウェハ１１に貼り付ける場合、接着シート１０を用いることにより、剥離基材１と積層体４との間の剥離起点（剥離基材１と粘着剤層７との間の剥離起点）を容易に作り出すことができ、剥離不良の発生を十分に抑制することができる。
【０１１１】
次に、上記の工程により積層体４が貼り付けられた半導体ウェハ１１を、切削部材、例えばダイシング刃により必要な大きさにダイシングして、接着剤層２が付着した半導体素子を得る。ここで更に、洗浄、乾燥等の工程を行ってもよい。このとき、接着剤層２及び粘着剤層７により半導体ウェハ１１は基材フィルム８に十分に粘着保持されているので、上記各工程中に半導体ウェハ１１やダイシング後の半導体素子が脱落することが十分に抑制される。
【０１１２】
次に、放射線等の高エネルギー線を粘着剤層７に照射し、粘着剤層７を重合硬化させる。この際、高エネルギー線照射と同時に又は照射後に、硬化反応を促進する目的で更に加熱を行っても良い。粘着剤層７への高エネルギー線の照射は、粘着剤層７の接着剤層２が設けられていない側の面から行う。
【０１１３】
高エネルギー線照射後、ピックアップすべき半導体素子を、例えば吸引コレットによりピックアップする。この際、ピックアップすべき半導体素子を粘着剤層７の下面から、例えば針扞等により突き上げることもできる。粘着剤層７を硬化させることにより、半導体素子のピックアップ時において、接着剤層２と粘着剤層７との界面で剥離が生じやすくなり、接着剤層２が半導体素子の下面に付着した状態でピックアップされることとなる。そして、接着剤層２が付着した半導体素子を、接着剤層２を介して半導体素子搭載用の支持部材に載置し、加熱を行う。加熱により接着剤層２は接着力が発現し、半導体素子と半導体素子搭載用支持部材との接着が完了する。その後、必要に応じてワイヤボンド工程や封止工程等を経て、半導体装置が製造される。
【０１１４】
＜半導体装置＞
本発明の半導体装置は、半導体素子搭載用の支持部材となる有機基板上に半導体素子が、接着剤層２を介して積層されている。また、有機基板には、回路パターン及び端子が形成されており、この回路パターンと半導体素子とが、ワイヤボンドによってそれぞれ接続されている。そして、これらが封止材により封止され、半導体装置が形成されている。この半導体装置は、上述した本発明の半導体装置の製造方法により、本発明の接着シート１０を用いて製造されるものである。
【０１１５】
以上、本発明の半導体装置の製造方法及び半導体装置の好適な実施形態について詳細に説明したが、本発明はこれらの実施形態に限定されるものではない。
【実施例】
【０１１６】
以下、実施例及び比較例に基づいて本発明をより具体的に説明するが、本発明は以下の実施例に限定されるものではない。
【０１１７】
（実施例１〜５及び比較例１）
［半導体用接着シートの作製］
（Ａ）光透過率調整成分としてのポリエーテル系化合物、顔料、染料及び光吸収剤と、（Ｂ）熱重合性成分としてのエポキシ樹脂及びエポキシ樹脂硬化剤と、カップリング剤とを、下記表１に示す組成（配合単位は質量部）で配合してなる組成物に、シクロヘキサノンを加えて攪拌混合し、さらにビーズミルを用いて９０分間混練した。これに、（Ｃ）高分子量成分を混合してワニスを得、真空脱気した。真空脱気後のワニス（不揮発分：１５質量％）を、剥離基材としての長さ４６０ｍ、幅３００ｍｍ、厚さ５０μｍの離型処理したポリエチレンテレフタレートフィルム（帝人デュポンフィルム株式会社製、商品名：ピューレックスＡ３１、ＰＥＴフィルム）上に塗布し、１４０℃で５分間加熱乾燥して、膜厚が５μｍの未硬化状態の接着剤層を形成した（第１の積層工程）。
【０１１８】
【表１】
0006045773.tif 000002
【０１１９】
なお、表１中の各成分の詳細は以下の通りである。
ポリエーテル系化合物：酸成分としての無水トリメリット酸３．２質量部と、塩基成分としての２，２−ビス［４−（４−アミノフェノキシ）フェニル］プロパン３．１質量部とを重縮合させてなるポリエーテル系化合物
顔料：Ｃ．Ｉ．Ｐｉｇ  Ｂｌａｃｋ  ７（三菱化学社製）
染料：フタロシアニンブルー系染料（大日精化社製、商品名：クロモファイン・フタロシアニンブルー）
光吸収剤：ベンゾトリアゾール
エポキシ樹脂：ＹＤＣＮ−７００−１０（商品名、東都化成社製、クレゾールノボラック型エポキシ樹脂）
エポキシ樹脂硬化剤：ミレックスＸＬＣ−ＬＬ（商品名、三井化学社製、フェノール樹脂）
高分子量成分：ＨＴＲ−８６０Ｐ−３（商品名、ナガセケムテックス社製、グリシジルアクリレート又はグリシジルメタクリレートに由来するモノマー単位を２〜６質量％有するアクリルゴム、重量平均分子量８０万）
カップリング剤：ＮＵＣ  Ａ−１１６０（商品名、ＧＥ東芝社製、γ−ウレイドプロピルトリエトキシシラン）
【０１２０】
次に、得られた接着剤層に対して、切り込みが剥離基材に達するまで、直径２１０ｍｍ（φ）の円形プリカット加工を行い、不要な接着剤層を除去した（第１の切断工程）。
【０１２１】
粘着フィルムは以下の手順で作製した。まず、放射線重合性成分としてジペンタエリスリトールヘキサアクリレート（日本化薬（株）製、商品名：カヤラッドＤＰＨＡ）６３質量％、光重合開始剤として２−メチル−１−（４−（メチルチオ）フェニル−２−モルフォリノプロパン−１−オン（Ｃｉｂａ  Ｓｐｅｃｉａｌｉｔｙ  Ｃｈｅｍｉｃａｌｓ社製、商品名：イルガキュア９０７）５質量％、及び、ワニス調整用溶媒としてシクロヘキサノン３２質量％を配合し、６０分間以上攪拌混合して、粘着剤層形成用ワニスを調製した。この粘着剤層形成用ワニスを、膜厚３８μｍの支持フィルム（帝人デュポンフィルム株式会社製、商品名：テイジンピューレックスＡ５３）上に塗布し、１１０℃で１０分間加熱乾燥を行い、膜厚１０μｍの粘着剤層を形成した。次いで、得られた粘着剤層上に、基材フィルムとしてのポリエチレン製フィルム（膜厚１００μｍ）を貼り合せ、支持フィルム付き粘着フィルムを得た。
【０１２２】
その後、不要部分を除去した接着剤層及び剥離基材上に、支持フィルム付き粘着フィルムを、支持フィルムを剥離しながら粘着剤層が接着剤層と接するように、室温、線圧１ｋｇ／ｃｍ、速度０．５ｍ／分の条件で貼付けた（第２の積層工程）。
【０１２３】
そして、粘着フィルムに対して、切り込みが剥離基材に達するまで、接着剤層と同心円状に直径２９０ｍｍ（φ）の円形プリカット加工を行い、粘着フィルムの不要部分を除去した（第２の切断工程）。この第２の切断工程におけるプリカットは、接着剤層の端部をセンサにより位置認識することにより行った。これにより、図１及び２に示すような構造を有する半導体用接着シートを得た。
【０１２４】
（接着シートの特性評価）
実施例１〜５及び比較例１で作製した半導体用接着シートの特性を、以下に示す各項目によって評価した。評価結果を表２に示す。
【０１２５】
［光線透過率］
接着シートにおける接着剤層を２５ｍｍ×５０ｍｍに切り出し、０．４ｍｍ厚の透明ガラス板に、６０℃ホットプレート上で、ゴムローラを用いて２ｋｇｆの圧力で、シワ・気泡の発生がないように貼り付けた。これを測定サンプルとして、接着剤層の波長２００〜８００ｎｍの光線透過率、及び、波長２００〜４００ｎｍの領域での分光透過率を、分光光度計（島津製作所製、商品名：ＬＣ−４０００）を用いて測定した。
【０１２６】
［弾性率（貯蔵弾性率）］
上記ポリエチレンテレフタレートフィルム上に塗布した後の状態における接着剤層の貯蔵弾性率を、動的粘弾性測定装置（レオロジー社製、ＤＶＥ−Ｖ４）を用いて測定した（サンプルサイズ：長さ２０ｍｍ、幅４ｍｍ、膜厚２０μｍ、温度範囲：−６０〜１５０℃、昇温速度：５℃／ｍｉｎ、引張りモード、１０Ｈｚ、自動静荷重）。
【０１２７】
［接着強度］
接着シートにおいて、接着剤層及び粘着フィルムからなる積層体を剥離基材から剥離し、該積層体の接着剤層側の面を、ダイシング加工すべき半導体ウェハに貼着した。次いで、半導体ウェハをダイシングし、洗浄及び乾燥を行った後、接着剤層付き半導体素子をピックアップし、半導体素子を接着剤層を介して被着体である４２アロイリードフレーム（大日本印刷社製）に貼り付け、半導体装置を作製した。得られた半導体装置のダイシェア強度（接着強度）を、ＤＡＧＥ社製のＤ−４０００（商品名）を用いて測定した。
【０１２８】
［プリカット品歩留り］
接着シートの作製において、長さ４６０ｍ×幅３００ｍｍの剥離基材上に、上述した第１の積層工程、第１の切断工程、第２の積層工程及び第２の切断工程を経て、接着剤層及び粘着フィルムからなる積層体３００枚を形成した。形成した積層体３００枚について、接着剤層と粘着フィルムとの位置ずれが５ｍｍ未満である場合を良品、位置ずれが１０ｍｍ以上である又はプリカットされていない場合を不良品として、下記式によりプリカット品歩留り（％）を求めた。
プリカット品歩留り（％）＝｛良品の数／３００（積層体の全枚数）｝×１００
【０１２９】
【表２】
0006045773.tif 000003
【符号の説明】
【０１３０】
１…剥離基材、２…接着剤層、３…粘着フィルム、４…積層体、７…粘着剤層、８…基材フィルム、１０…接着シート、１１…半導体ウェハ、１２…ウェハリング。
【図１】
0006045773.tif 000004
【図２】
0006045773.tif 000005
【図３】
0006045773.tif 000006
【図４】
0006045773.tif 000007
【図５】
0006045773.tif 000008